"センターと、前記センターの外側に位置する包囲層と、前記包囲層の外側に位置する中間層と、前記中間層の外側に位置するカバーとを有するゴルフボールであって、前記中間層の厚みTmが1.2mmより小さく、前記包囲層のショアD硬度Hsが60以上であり、前記中間層のショアD硬度Hmが40以上60以下であり、前記カバーのショアD硬度Hcが40より小さく、前記硬度Hs、Hm、および、Hcが下記数式を満足し、Hs>Hm>Hc前記中間層は、樹脂成分として、AショアA硬度が95以下の変性ポリエステルエラストマーを30質量~70質量;BショアD硬度が65以上、曲げ弾性率が300MPa以上、メルトフローレイト190°C、2.16kgが1.0g/10min以上の二元系アイオノマー樹脂を70質量~30質量;及び、CA成分及びB成分以外の熱可塑性樹脂を0質量~50質量含有しただし、A成分、B成分、および、C成分の合計含有率が100質量になるようにする、曲げ弾性率が150MPa~450MPa、-20°C~0°Cでの損失係数tanδの最大値が0.08以下、反発弾性率が55以上である中間層用組成物から形成されていることを特徴とするゴルフボール。前記A変性ポリエステルエラストマーは、a-1ラジカル発生剤存在下、a-2ポリエステルエラストマー100質量に対して、0.01質量~30質量のa-3不飽和カルボン酸又はその誘導体を反応させて得られるものであり、前記a-2ポリエステルエラストマー中のポリアルキレングリコール成分の含有率が5質量~90質量である請求項1に記載のゴルフボール。前記B二元系アイオノマー樹脂の酸成分の含有率は、15質量以上である請求項1または2に記載のゴルフボール。前記C成分は、ポリウレタン、ポリオレフィン、ポリエステル、ポリアミド、ポリスチレン、ポリカーボネート、ポリアセタール、変性ポリフェニレンエーテル、ポリイミド、ポリサルホン、ポリエーテルサルフォン、ポリフェニレンサルファイド、ポリアリレート、ポリアミドイミド、ポリエーテルイミド、ポリエーテルエーテルケトン、ポリエーテルケトン、ポリテトラフルオロエチレン、ポリアミノビスマレイミド、ポリビスアミドトリアゾール、アクリロニトリル-ブタジエン-スチレン共重合体、アクリロニトリル-スチレン共重合体、アクリロニトリル-EPDM-スチレン共重合体よりなる群から選択される少なくとも一種である請求項1~3のいずれか一項に記載のゴルフボール。前記中間層用組成物は、樹脂成分100質量部に対して、金、タングステン、鉛、銅、鉄、鋳鉄、銑鉄、亜鉛、チタン、アルミニウム、ジルコニウム、酸化アルミニウム、酸化ビスマス、酸化セリウム、酸化銅、酸化スズ、酸化チタン、酸化イットリウム、酸化亜鉛、シリカ、硫酸バリウム、炭酸カルシウム、タルク、モンモリロナイト、マイカよりなる群から選択される少なくとも1種の充填剤を1質量部~40質量部含有する請求項1~4のいずれか一項に記載のゴルフボール。前記カバーの厚みTcは、1.0mm以下である請求項1~5のいずれか一項に記載のゴルフボール。前記カバーは、樹脂成分として、熱可塑性ポリウレタンを含有する請求項1~6のいずれか一項に記載のゴルフボール。前記包囲層は、樹脂成分として、アイオノマー樹脂を含有する請求項1~7のいずれか一項に記載のゴルフボール。前記センターは、ポリブタジエンゴムを含有するゴム組成物を架橋してなるものである請求項1~8のいずれか一項に記載のゴルフボール。前記センターの直径は、35.0mm以上、41.6mm以下である請求項1~9のいずれか一項に記載のゴルフボール。中間層とカバーとの間に位置する補強層をさらに有し、前記補強層の厚みは、3μm~30μmである請求項1~10に記載のゴルフボール。2010年から、プロゴルフの世界で、アイアン、ウエッジなどのロフト角が25°以上のクラブの溝について規制が始まった。この溝規制は、アマチュアにも徐々に適用される。溝規制により、ウエッジやショートアイアンなどでのアプローチショットのスピン量が減るため、グリーン上でゴルフボールが止まりにくくなる。このような背景の下、ゴルフボールのスピン量を一層高めて、グリーン上で止まりやすいゴルフボールが要望されている。アプローチショットのスピン量を高める方法としては、カバー材料として軟質の材料を採用することが知られている。しかしながら、カバー材料として軟質の材料を採用する方法では、ドライバーショットのスピン量も増加して、ドライバーの飛距離が低下するという問題がある。そのため、アプローチショットのスピン量を高めるとともに、ドライバーショットの飛距離を大きくすることは困難とされている。アプローチショットのスピン量を高めて、ドライバーショットの飛距離を大きくする方法として、高反発性の中間層を採用することが検討されている。従来のポリスチレン系エラストマー/アイオノマー樹脂ブレンドを用いた中間層用組成物よりもさらに高反発の中間層用組成物が求められている。高中和度アイオノマー樹脂を含有する中間層用組成物は、反発性は高いが、成形性が低いという問題点がある。また、高反発性の材料は、硬度が高くなる傾向がある。中間層の硬度が高くなると、打球感が低下するという問題点がある。打球感を良好にするためには、中間層の硬度をある程度低くする必要がある。反発性と打球感とを両立するために、中間層にポリエステルエラストマーを採用することが検討されている。しかし、ポリエステルエラストマーを単独で使用する中間層用組成物は、ショアD硬度が40~60の範囲で高反発化ができない。高反発にするためにアイオノマー樹脂をブレンドすると、耐久性が低下するという問題がある。本発明は、上記事情に鑑みてなされたものであり、打球感および耐久性に優れ、アプローチショットのスピン量が高く、ドライバーショットの飛距離が大きいゴルフボールを提供することを目的とする。前記課題を解決することのできた本発明のゴルフボールは、センターと、前記センターの外側に位置する包囲層と、前記包囲層の外側に位置する中間層と、前記中間層の外側に位置するカバーとを有するゴルフボールであって、前記中間層の厚みTmが1.2mmより小さく、前記包囲層のショアD硬度Hsが60以上であり、前記中間層のショアD硬度Hmが40以上60以下であり、前記カバーのショアD硬度Hcが40より小さく、前記硬度Hs、Hm、および、Hcが下記数式を満足し、Hs>Hm>Hc前記中間層は、樹脂成分として、AショアA硬度が95以下の変性ポリエステルエラストマーを30質量~70質量;BショアD硬度が65以上、曲げ弾性率が300MPa以上、メルトフローレイト190°C、2.16kgが1.0g/10min以上の二元系アイオノマー樹脂を70質量~30質量;及び、CA成分及びB成分以外の熱可塑性樹脂を0質量~50質量含有しただし、A成分、B成分、および、C成分の合計含有率が100質量になるようにする、曲げ弾性率が150MPa~450MPa、-20°C~0°Cでの損失係数tanδの最大値が0.08以下、反発弾性率が55以上である中間層用組成物から形成されていることを特徴とする。本発明のゴルフボールがショートアイアンで打撃されたとき、カバーが大きく変形する。本発明のゴルフボールのカバーは軟質なので、ショートアイアンで打撃されたときのスピン速度は大きい。このカバーにより、優れたコントロール性能が達成される。本発明のゴルフボールがドライバーで打撃されたとき、カバーと中間層と共に、センターおよび包囲層が大きく変形する。包囲層は高硬度なので、センターおよび包囲層からなる球体は外剛内柔構造を有する。この外剛内柔構造によりスピンが抑制される。小さなスピン速度によりドライバーショットにおいて大きな飛距離が得られる。本発明のゴルフボールの中間層のショアD硬度Hmは、包囲層のショアD硬度Hsよりも小さく、カバーのショアD硬度Hcよりも大きい。この中間層によってソフトな打球感が達成される。本発明のゴルフボールは、飛行性能、コントロール性及び打球感に優れる。本発明のゴルフボールの中間層は、A変性ポリエステルエラストマーとB二元系アイオノマー樹脂とを含有する中間層用組成物により形成されている。前記A変性ポリエステルエラストマーは、B二元系アイオノマー樹脂との相溶性が高く、得られる中間層用組成物を軟質化する作用を有する。この中間層用組成物は、反発性が高く、ソフトな打球感と反発性とを両立することができる。前記A変性ポリエステルエラストマーは、a-1ラジカル発生剤存在下、a-2ポリエステルエラストマー100質量に対して、0.01質量~30質量のa-3不飽和カルボン酸又はその誘導体を反応させて得られるものであり、前記a-2ポリエステルエラストマー中のポリアルキレングリコール成分の含有率は、5質量~90質量であることが好ましい。前記B二元系アイオノマー樹脂は、得られる中間層の反発性の向上に寄与する。前記B二元系アイオノマー樹脂の酸含有率は、15質量以上であることが好ましい。前記C成分は、得られる中間層を軟質化する作用を有する。前記C成分としては、ポリウレタン、ポリオレフィン、ポリエステル、ポリアミド、ポリスチレン、ポリカーボネート、ポリアセタール、変性ポリフェニレンエーテル、ポリイミド、ポリサルホン、ポリエーテルサルフォン、ポリフェニレンサルファイド、ポリアリレート、ポリアミドイミド、ポリエーテルイミド、ポリエーテルエーテルケトン、ポリエーテルケトン、ポリテトラフルオロエチレン、ポリアミノビスマレイミド、ポリビスアミドトリアゾール、アクリロニトリル-ブタジエン-スチレン共重合体、アクリロニトリル-スチレン共重合体、アクリロニトリル-EPDM-スチレン共重合体よりなる群から選択される少なくとも一種であることが好ましい。前記中間層用組成物は、樹脂成分100質量部に対して、金、タングステン、鉛、銅、鉄、鋳鉄、銑鉄、亜鉛、チタン、アルミニウム、ジルコニウム、酸化アルミニウム、酸化ビスマス、酸化セリウム、酸化銅、酸化スズ、酸化チタン、酸化イットリウム、酸化亜鉛、シリカ、硫酸バリウム、炭酸カルシウム、タルク、モンモリロナイト、マイカよりなる群から選択される少なくとも1種の充填剤を1質量部~40質量部含有することが好ましい。前記センターは、ポリブタジエンゴムを主成分として含有するゴム組成物を架橋することにより形成されることが好ましい。前記センターの直径は、35.0mm以上、41.6mm以下が好ましい。前記包囲層は、樹脂成分として、アイオノマー樹脂を含有することが好ましい。アイオノマー樹脂を含有することにより、高硬度で反発性の高い包囲層が得られる。前記カバーの厚みTcは、1.0mm以下であることが好ましい。前記カバーは、樹脂成分として、熱可塑性ポリウレタンを含有することが好ましい。本発明のゴルフボールは、中間層とカバーとの間に位置する補強層をさらに有することも好ましい。前記補強層の厚みは、3μm以上30μm以下が好ましい。本発明によれば、打球感および耐久性に優れ、アプローチショットのスピン量が高く、ドライバーショットの飛距離が大きいゴルフボールが得られる。本発明のゴルフボールは、センターと、前記センターの外側に位置する包囲層と、前記包囲層の外側に位置する中間層と、前記中間層の外側に位置するカバーとを有するゴルフボールであって、前記中間層の厚みTmが1.2mmより小さく、前記包囲層のショアD硬度Hsが60以上であり、前記中間層のショアD硬度Hmが40以上60以下であり、前記カバーのショアD硬度Hcが40より小さく、前記硬度Hs、Hm、および、Hcが下記数式を満足し、Hs>Hm>Hc前記中間層は、樹脂成分として、AショアA硬度が95以下の変性ポリエステルエラストマーを30質量~70質量;BショアD硬度が65以上、曲げ弾性率が300MPa以上、メルトフローレイト190°C、2.16kgが1.0g/10min以上の二元系アイオノマー樹脂を70質量~30質量;及び、CA成分及びB成分以外の熱可塑性樹脂を0質量~50質量含有しただし、A成分、B成分、および、C成分の合計含有率が100質量になるようにする、曲げ弾性率が150MPa~450MPa、-20°C~0°Cでの損失係数tanδの最大値が0.08以下、反発弾性率が55以上である中間層用組成物から形成されていることを特徴とする。1ゴルフボールの構造本発明のゴルフボールは、センターと、前記センターの外側に位置する包囲層と、前記包囲層の外側に位置する中間層と、前記中間層の外側に位置するカバーとを有するゴルフボールであって、前記中間層の厚みTmが1.2mmより小さく、前記包囲層のショアD硬度Hsが60以上であり、前記中間層のショアD硬度Hmが40以上60以下であり、前記カバーのショアD硬度Hcが40より小さく、前記硬度Hs、Hm、および、Hcが下記数式を満足する。Hs>Hm>Hc以下、適宜図面が参照されつつ、好ましい実施形態に基づいて本発明が詳細に説明される。図1は、本発明の一実施形態に係るゴルフボール2が示された一部切り欠き断面図である。このゴルフボール2は、センター4と、前記センター4の外側に位置する包囲層6と、前記包囲層6の外側に位置する中間層8と、前記中間層8の外側に位置するカバー12とを有する。中間層8とカバー12との間には、中間層8とカバー12との密着性を向上させるための補強層10が設けられていても良い。カバー12の表面には、多数のディンプル14が形成されている。ゴルフボール2の表面のうちディンプル14以外の部分は、ランド16である。このゴルフボール2は、カバーの外側にペイント層及びマーク層を備えているが、これらの層の図示は省略されている。なお、本発明において、センター4と包囲層6と中間層8とからなる球形体を単にコアと称する場合がある。前記センターの形状としては、球状が一般的であるが、例えば、球状センターの表面を均等に分割するように突条が設けられていても良い。前記突条を設ける態様としては、例えば、球状センターの表面にセンターと一体的に突条を設ける態様を挙げることができる。前記突条は、例えば、球状センターを地球とみなした場合に、赤道と球状センター表面を均等に分割する任意の子午線とに沿って設けられることが好ましい。例えば、球状センター表面を8分割する場合には、赤道と、任意の子午線経度0度、および、斯かる経度0度の子午線を基準として、東経90度、西経90度、東経西経180度の子午線に沿って設けるようにすれば良い。突条を設ける場合には、突条によって仕切られる凹部を、複数の包囲層、あるいは、それぞれの凹部を被覆するような単層の包囲層によって充填するようにして、センターと包囲層からなる成形体の形状を球形とすることが好ましい。センターの中心硬度H1cは、JIS-C硬度で、35以上が好ましく、40以上がより好ましく、45以上がさらに好ましい。中心硬度H1cが、JIS-C硬度で35以上であれば、反発性が向上する。また、ドライバーショットのスピン抑制の観点から、中心硬度H1cは80以下が好ましく、75以下がより好ましく、70以下がさらに好ましい。センターが切断されて得られる半球の切断面中心点に、JIS-C型硬度計が押しつけられることにより、中心硬度H1が測定される。測定には、JIS-C硬度計が装着された自動ゴム硬度測定機高分子計器社の商品名P1が用いられる。センターの表面硬度H1sは、JIS-C硬度で、45以上が好ましく、50以上がより好ましく、55以上がさらに好ましい。表面硬度H1sが45以上であれば、反発性能が向上する。また、打球感の観点から、表面硬度H1sは95以下が好ましく、90以下がより好ましい。センターの表面にJIS-C型硬度計が押しつけられることにより、表面硬度H1sが測定される。測定には、JIS-C型硬度計が装着された自動ゴム硬度測定機高分子計器社の商品名P1が用いられる。表面硬度H1sと中心硬度H1cの硬度差H1s-H1cは、JIS-C硬度で、5以上が好ましく、8以上がより好ましく、12以上がさらに好ましい。表面硬度H1sと中心硬度H1cの硬度差H1s-H1cが、JIS-C硬度で5以上であれば、スピンが抑制され、打球感がより良好になる。また、ゴルフボールの耐久性の観点から、差H1s-H1cは、JIS-C硬度で、35以下が好ましく、32以下がより好ましく、30以下がさらに好ましい。センターは、ゴルフボールの反発性能に寄与する。センターの直径は35.0mm以上が好ましく、36.0mm以上がより好ましく、37.0mm以上がさらに好ましい。直径が35.0mm以上のセンターを使用することにより、ゴルフボールの反発性が高くなる。また、十分な厚みを有する包囲層が形成され得るという観点から、センターの直径は、41.6mm以下が好ましく、41.2mm以下がより好ましい。センターの圧縮変形量は、直径が35.0mm以上41.6mm以下の場合、2.3mm以上が好ましく、2.4mm以上がより好ましく、2.5mm以上がさらに好ましい。圧縮変形量が2.3mm以上であれば、打球感が向上する。圧縮変形量は5.0mm以下が好ましく、4.5mm以下がより好ましく、4.0mm以下が特に好ましい。圧縮変形量が5.0mm以下であれば、反発性が向上する。圧縮変形量の測定では、球体センター、コア又はゴルフボールが金属製の剛板の上に置かれる。この球体に向かって金属製の円柱が徐々に降下する。この円柱の底面と剛板との間に挟まれた球体は、変形する。球体に98Nの初荷重がかかった状態から1275Nの終荷重がかかった状態までの円柱の移動距離が、圧縮変形量である。センターの質量は、25g以上42g以下が好ましい。包囲層のショアD硬度Hsは、60以上が好ましく、62以上がより好ましく、64以上がさらに好ましい。包囲層のショアD硬度Hsが60以上であれば、飛行性能および打球感が良くなる。また、打球感および耐久性の観点から、包囲層のショアD硬度Hsは、80以下が好ましく、75以下がより好ましく、72以下がさらに好ましい。ショアD硬度Hsは、ASTM-D2240-68の規定に準拠して、自動ゴム硬度測定装置高分子計器社の商品名LA1に取り付けられたショアD型のスプリング式硬度計によって測定される。測定には、包囲層用組成物から射出成形された厚み約2mmのスラブが用いられる。23°Cの温度下に2週間保管されたスラブが測定に用いられる。測定時には、3枚のスラブが重ね合わされる。前記包囲層の厚みTsは、飛行性能の観点から、0.5mm以上が好ましく、0.7mm以上がより好ましく、0.8mm以上がさらに好ましい。また、打球感の観点から、包囲層の厚みTsは、2.4mm以下が好ましく、2.1mm以下がより好ましく、1.7mm以下がさらに好ましい。センターと包囲層とからなる球形体の圧縮変形量は、打球感の観点から、2.0mm以上が好ましく、2.1mm以上がより好ましく、2.2mm以上がさらに好ましい。反発性能の観点から、圧縮変形量は、3.8mm以下が好ましく、3.7mm以下がより好ましく、3.6mm以下がさらに好ましい。中間層のショアD硬度Hmは、反発性能の観点から、40以上が好ましく、41以上がより好ましく、42以上がさらに好ましい。打球感の観点から、中間層のショアD硬度Hmは、60以下が好ましく、59以下がより好ましい。中間層のショアD硬度Hmは、包囲層の硬度Hsと同様の方法で測定される。中間層の厚みTmは、1.2mm未満である。後述されるように、中間層の硬度は、包囲層の硬度よりも小さい。この中間層は、ゴルフボールの反発係数の点では不利である。ドライバーショットでは、センターおよび包囲層も大きく変形する。中間層の厚みTmが1.2mmより小さく設定されることにより、中間層が軟質であっても、ドライバーショットの反発係数に中間層が大幅な悪影響を与えることがない。厚みTmが1.2mm未満である中間層は、ゴルフボールの飛行性能を阻害しない。飛行性能の観点から、中間層の厚みTmは、1.1mm以下が好ましく、1.0mm以下がより好ましい。打球感の観点から中間層の厚みTmは、0.1mm以上が好ましく、0.2mm以上がより好ましく、0.3mm以上がさらに好ましい。センターと包囲層と中間層とからなる球形体コアの圧縮変形量は、打球感の観点から、2.3mm以上が好ましく、2.4mm以上がより好ましく、2.5mm以上がさらに好ましい。反発性能の観点から、圧縮変形量は、4.0mm以下が好ましく、3.9mm以下がより好ましく、3.8mm以下がさらに好ましい。本発明のゴルフボールは、中間層とカバーとの間に補強層を備えてもよい。補強層は、中間層と堅固に密着し、カバーとも堅固に密着する。補強層により、中間層からカバーの剥離が抑制される。後述されるように、本発明のゴルフボールは、薄いカバーを有することが好ましい。薄いカバーを有するゴルフボールが、クラブフェースのエッジで打撃されると、シワが生じやすい。補強層により、シワが抑制される。シワの抑制の観点から、補強層の厚みは3μm以上が好ましく、5μm以上がより好ましい。補強層が容易に形成されるとの観点から、厚みは30μm以下が好ましく、20μm以下がより好ましく、10μm以下がさらに好ましい。厚みは、ゴルフボールの断面がマイクロスコープで観察されることで測定される。粗面処理により中間層の表面が凹凸を備える場合は、凸部の直上で厚みが測定される。シワの抑制の観点から、補強層の鉛筆硬度は4B以上が好ましく、B以上がより好ましい。ゴルフボールが打撃されたときの、カバーから中間層までの力の伝達ロスが小さいとの観点から、補強層の鉛筆硬度は3H以下が好ましい。鉛筆硬度は、JISK5400規格に準拠して測定される。本発明のゴルフボールのカバーのショアD硬度Hcは、40未満である。軟質なカバーが採用されることにより、ショートアイアンでのショットにおける良好なコントロール性が達成され得る。コントロール性の観点から、ショアD硬度Hcは、38以下が好ましく、36以下がより好ましい。硬度Hcが過小であると、ドライバーショットにおける飛行性能が不十分である。この観点から、硬度Hcは、10以上が好ましく、15以上がより好ましく、20以上がさらに好ましい。カバーの硬度Hcは、包囲層の硬度Hsと同様の方法で測定される。カバーの厚みTcは、1.0mm以下であることが好ましい。前述の通り、カバーは軟質である。このカバーは、ゴルフボールの反発係数の点では不利である。ドライバーでのショットでは、センターおよび包囲層も大きく変形する。カバーの厚みTcが1.0mmより小さく設定されることにより、カバーが軟質であっても、ドライバーショットの反発係数にカバーが大幅な悪影響を与えることがない。厚みTcが1.0mm以下であるカバーは、ゴルフボールの飛行性能を阻害しない。飛行性能の観点から、カバーの厚みTcは、0.8mm以下が好ましく、0.5mm以下がより好ましい。ショートアイアンでのショットにおけるコントロール性の観点から、厚みTcは、0.1mm以上が好ましく、0.2mm以上がより好ましく、0.3mm以上がさらに好ましい。本発明のゴルフボールは、下記式を満足するように構成されている。Hs>Hm>HcHs:包囲層のショアD硬度Hm:中間層のショアD硬度Hc:カバーのショアD硬度本発明のゴルフボールの包囲層のショアD硬度Hsは大きい。この包囲層により、外剛内柔構造が達成される。硬度が大きい包囲層は、ドライバーで打撃されたときのスピンを抑制する。この包囲層は、ドライバーショットにおける飛行性能に寄与する。本発明のゴルフボールのカバーの硬度Hcは、小さい。硬度が小さいカバーを有するゴルフボールがショートアイアンで打撃されたとき、大きなスピン速度が得られる。硬度が小さいカバーは、ショートアイアンでのショットにおけるコントロール性能に寄与する。本発明のゴルフボールの中間層の硬度Hmは、包囲層の硬度Hsとカバーの硬度Hcとの間に位置する。もし中間層が存在しない場合、包囲層とカバーとの境界において硬度分布が大きな段差を有する。この中間層を有するゴルフボールでは、硬度分布の大きな段差が生じない。この中間層は、打球感に寄与する。本発明のゴルフボールは、飛行性能、コントロール性能、および、打球感に優れる。本発明のゴルフボールの質量は、40g以上50g以下である。大きな慣性が得られるとの観点から、質量は44g以上が好ましく、45.00g以上がより好ましい。USGAの規格が満たされるとの観点から、質量は45.93g以下が好ましい。本発明のゴルフボールの直径は、40mmから45mmである。米国ゴルフ協会USGAの規格が満たされるとの観点から、直径は42.67mm以上が好ましい。空気抵抗抑制の観点から、直径は44mm以下が好ましく、42.80mm以下がより好ましい。本発明のゴルフボールの圧縮変形量は、直径が40mm~45mmの場合、1.9mm以上が好ましく、2.0mm以上がより好ましく、2.1mm以上がさらに好ましい。圧縮変形量が1.9mm以上であると、打球感の良いゴルフボールが得られる。また、圧縮変形量は3.5mm以下が好ましく、3.0mm以下がより好ましく、2.7mm以下がさらに好ましい。圧縮変形量が3.5mm以下であれば、反発性が向上する。飛行性能、コントロール性および打球感の観点から、包囲層のショアD硬度Hsと中間層のショアD硬度Hmとの差Hs-Hmは3以上が好ましく、4以上がより好ましく、30以下が好ましく、20以下がより好ましい。飛行性能、コントロール性および打球感の観点から、中間層のショアD硬度HmとカバーのショアD硬度Hcとの差Hm-Hcは、5以上が好ましく、10以上がより好ましく、15以上がさらに好ましく、35以下が好ましく、30以下がより好ましく、25以下がさらに好ましい。飛行性能、コントロール性および打球感の観点から、中間層の厚みTmとカバーの厚みTcとの合計TmTcは、1.6mm以下が好ましく、1.4mm以下がより好ましい。中間層およびカバーの製造容易の観点から、合計TmTcは、0.2mm以上が好ましく、0.3mm以上がより好ましい。本発明のゴルフボールの表面に形成されるディンプルの総数は、200個以上500個以下が好ましい。ディンプルの総数が200個未満では、ディンプルの効果が得られにくい。また、ディンプルの総数が500個を超えると、個々のディンプルのサイズが小さくなり、ディンプルの効果が得られにくい。形成されるディンプルの形状平面視形状は、特に限定されるものではなく、円形;略三角形、略四角形、略五角形、略六角形などの多角形;その他不定形状;を単独で使用してもよいし、2種以上を組合せて使用してもよい。2中間層用組成物本発明のゴルフボールの中間層は、AショアA硬度が95以下の変性ポリエステルエラストマー;BショアD硬度が65以上、曲げ弾性率が300MPa以上、メルトフローレイト190°C、2.16kgが1.0g/10min以上の二元系アイオノマー樹脂;および、必要に応じて、さらにCA成分及びB成分以外の熱可塑性樹脂を含有する中間層用組成物から形成される。まず、AショアA硬度が95以下の変性ポリエステルエラストマーについて説明する。本発明で使用するA変性ポリエステルエラストマーは、a-1ラジカル発生剤の存在下、a-2ポリエステルエラストマーとa-3不飽和カルボン酸またはその誘導体とを反応させることにより得ることができる。この反応に際しては、ポリエステルエラストマーに不飽和カルボン酸やその誘導体が付加するグラフト反応が主として起こるものと考えられるが、他にもポリエステルエラストマーの末端に不飽和カルボン酸やその誘導体が付加する反応やエステル交換反応、分解反応等も起こるものと考えられる。また、A変性ポリエステルエラストマーは、グラフト結合している不飽和カルボン酸又はその誘導体の量が、0.03質量~20質量であるのが好ましい。このグラフト量が0.06質量~4質量、特に0.08質量~1.5質量であれば更に好ましい。グラフト量が上記範囲であれば、B二元系アイオノマー樹脂への分散性が向上して、得られるゴルフボールの耐久性がより良好になる。a-2ポリエステルエラストマーとしては多くのものが知られているが、その典型的なものは、芳香族ポリエステル成分をハードセグメントとし、ポリアルキレングリコールや脂肪族ポリエステル成分をソフトセグメントとするものである。本発明では、芳香族ポリエステル成分をハードセグメントとし、ポリアルキレングリコール成分をソフトセグメントとするポリエステルポリエーテルブロック共重合体を用いるのが好ましい。ポリアルキレングリコール成分の含有率は、ブロック共重合体に対し、5質量~90質量であるが、30質量~80質量、特に55質量~80質量であるのが好ましい。一般にポリアルキレングリコール成分の含有率が高いポリマーは、縮重合による製造が困難となる傾向にある。また、これを原料とする変性ポリエステルエラストマーとアイオノマー樹脂とからなる熱可塑性樹脂に、適度な硬度と高い反発弾性力を発現させるのが困難となる。逆にポリアルキレングリコール成分の含有率が少ないとエラストマー性が低下し、これを原料とする変性ポリエステルエラストマーと二元系アイオノマー樹脂とを含有する中間層用組成物に、適度な柔軟性や高反発弾性力を発現させるのが困難となる。また、B二元系アイオノマー樹脂への分散性が低下する。ポリエステルポリエーテルブロック共重合体は、通常、ハードセグメントを与える成分として炭素原子数2~12の脂肪族又は脂環族ジオールと、芳香族もしくは脂肪族ジカルボン酸またはそのアルキルエステルを用い、ソフトセグメントを与える成分として重量平均分子量が400~6,000のポリアルキレングリコールを用いて、常法により、エステル化又はエステル交換反応によりオリゴマーとし、次いでこれを重縮合させて製造することができる。炭素原子数2~12の脂肪族又は脂環族ジオールとしては、ポリエステルエラストマーの原料として一般に用いられるものを用いればよい。例えば、エチレングリコール、プロピレングリコール、トリメチレングリコール、1,4-ブタンジオール、1,4-シクロヘキサンジオール、1,4-シクロヘキサンジメタノール等を用いることができる。中でも1,4-ブタンジオール、エチレングリコールが好ましく、特に1,4-ブタンジオールが好ましい。また、これらのジオールは所望ならば、2種以上を併用することもできる。芳香族ジカルボン酸としては、ポリエステルエラストマーの原料として一般的に用いられているものが使用でき、例えばテレフタル酸、イソフタル酸、フタル酸、2,6-ナフタレンジカルボン酸等が挙げられ、中でもテレフタル酸、2,6-ナフタレンジカルボン酸が好ましく、特にテレフタル酸が好ましい。また、これらの芳香族ジカルボン酸は2種以上を併用していても良い。芳香族ジカルボン酸のアルキルエステルとしては、これらの芳香族ジカルボン酸のジメチルエステルやジエチルエステル等が用いられ、好ましいものは、ジメチルテレフタレート及び2,6-ジメチルナフタレートである。脂肪族ジカルボン酸としては、通常はシクロヘキサンジカルボン酸が用いられ、そのアルキルエステルとしては、ジメチルエステルやジエチルエステル等が用いられる。また、所望ならば上記の成分以外に3官能のアルコールやトリカルボン酸又はそのエステルを少量共重合させることもできる。更に、アジピン酸等の脂肪族ジカルボン酸又はそのジアルキルエステルを共重合成分として用いることもできる。ポリアルキレングリコールとしては、通常は重量平均分子量が400~6,000のものが使用されるが、500~4,000、特に600~3,000のものを用いるのが好ましい。一般的に重量平均分子量が小さいポリアルキレングリコールを用いると、生成するポリエステルエラストマーに、エラストマーとしての物性を発現させるのが困難となる。逆に、重量平均分子量が大きすぎるポリアルキレングリコールは、反応系内での相分離が起きやすく、生成するポリエステルエラストマーの物性が低下する傾向がある。ポリアルキレングリコールとしては、例えば、ポリエチレングリコール、ポリ1,2及び1,3プロピレングリコール、ポリテトラメチレングリコール、ポリヘキサメチレングリコールなどが挙げられる。このようなポリエステルエラストマーの市販品としては、三菱化学株式会社製プリマロイ、東洋紡績株式会社製ペルプレン、東レデュポン株式会社製ハイトレル等がある。本発明で使用するa-2ポリエステルエラストマーとしては、ハードセグメントとしてポリブチレンテレフタレートを有し、ソフトセグメントとして、ポリテトラメチレングリコールを含有するものが好ましい。ポリエステルエラストマーの変性に使用するa-3不飽和カルボン酸としては、例えば、置換基としてアルキル基やハロゲン原子などを有していてもよいアクリル酸、マレイン酸、フマル酸、テトラヒドロフタル酸、イタコン酸、シトラコン酸、クロトン酸、イソクロトン酸等の不飽和カルボン酸が挙げられ、その誘導体としては酸無水物やエステル等が挙げられる。また側鎖に不飽和結合を有する酸無水物も用いることができる。例えば、2-オクテン-1-イルコハク酸無水物、2-ドデセン-1-イルコハク酸無水物、2-オクタデセン-1-イルコハク酸無水物、マレイン酸無水物、23-ジメチルマレイン酸無水物、ブロモマレイン酸無水物、ジクロロマレイン酸無水物、シトラコン酸無水物、イタコン酸無水物、1-ブテン-34-ジカルボン酸無水物、1-シクロペンテン-12-ジカルボン酸無水物、1236-テトラヒドロフタル酸無水物、3456-テトラヒドロフタル酸無水物、exo-3,6-エポキシ-1,2,3,6-テトラヒドロフタル酸無水物、5-ノルボルネン-2,3-ジカルボン酸無水物、メチル-5-ノルボルネン-2,3-ジカルボン酸無水物、endo-ビシクロ[2.2.2]オクト-5-エン-2,3-ジカルボン酸無水物、ビシクロ[2.2.2]オクト-7-エン-2,3,5,6-テトラカルボン酸無水物等の不飽和カルボン酸無水物、及びメタアクリル酸メチル、メタアクリル酸エチル、メタアクリル酸プロピル、メタアクリル酸ブチル、メタアクリル酸ヘキシル、メタアクリル酸オクチル、メタアクリル酸2-エチルへキシル、メタアクリル酸ラウリル、メタアクリル酸ステアリル、グリシジルメタクリレート、マレイン酸ジメチル、マレイン酸2-エチルへキシル、2-ヒドロキシエチルメタクリレート等の不飽和カルボン酸エステル等が挙げられ、中でも不飽和カルボン酸無水物、特にマレイン酸無水物が好適である。これらの不飽和結合を有する化合物は、変性すべきポリエステルエラストマーや、変性条件に応じて適宜選択すれば良く、所望ならば、二種以上を併用することもできる。a-1ラジカル発生剤としては、常用の種々のものを用いることができる。例えばt-ブチルヒドロパーオキサイド、クメンヒドロパーオキサイド、2,5-ジメチルへキサン-2,5-ジヒドロパーオキサイド、2,5-ジメチル-2,5-ビスターシャリーブチルオキシヘキサン、3,5,5-トリメチルへキサノイルパーオキサイド、t-ブチルパーオキシベンゾエート、ベンゾイルパーオキサイド、ジクミルパーオキサイド、1,3-ビスt-ブチルパーオキシイソプロピルベンゼン、ジブチルパーオキサイド、メチルエチルケトンパーオキサイド、過酸化カリウム、過酸化水素等の有機及び無機過酸化物、2,2′-アゾビスイソブチロニトリル、2,2′-アゾビスイソブチルアミドジハライド、2,2′-アゾビス[2-メチル-N-2-ヒドロキシエチルプロピオンアミド]、アゾジ-t-ブタン等のアゾ化合物、及びジクミル等の炭素ラジカル発生剤等が挙げられる。これらのラジカル発生剤は、反応に用いるポリエステルエラストマーや、不飽和カルボン酸又はその誘導体の種類や、変性条件に応じて適宜選択すればよく、所望ならば二種以上を併用することもできる。変性反応に際しての各成分の配合比は、a-2成分100質量に対してa-3成分は、通常0.01質量~30質量であるが、0.05質量~5重量が好ましい。最も好ましいのは、0.1質量~2質量、特に0.1質量~1質量である。またa-1成分はa-2成分100質量に対して0.001質量~3質量であるが、0.005質量~0.5質量が好ましい。最も好ましいのは0.01質量~0.2質量、特に0.01質量~0.1質量である。変性反応に際しての最も好ましい配合比は、a-2成分100質量に対してa-3成分が0.1質量~1質量、a-1成分が0.01質量~0.1質量である。一般に、a-3成分の配合量が少ないと、変性の程度が小さいので、得られた変性ポリエステルエラストマーをアイオノマー樹脂と配合して得られる中間層用組成物が、十分な耐摩耗性を発現しない傾向がある。逆に配合量が多すぎると、生成する変性ポリエステルエラストマーの溶融時の粘度が低下してしまい、これをアイオノマー樹脂と配合して得られる中間層用組成物は成形が困難となる。また、a-1成分の配合量が少なすぎると、変性が十分に起こらず、十分な耐摩耗性を発現しにくい傾向となる。逆に多すぎると、生成する変性ポリエステルエラストマーの溶融時の粘度が低下してしまい、成形性が悪化する。a-2成分、a-3成分、及びa-1成分を用いて、変性ポリエステルエラストマーを得るための変性方法としては、溶融混練反応法、溶液反応法、懸濁分散反応法など公知の種々の反応方法を用いることができるが、通常は溶融混練反応法が好ましい。この方法によるときは、a-2成分、a-3成分、及びa-1成分を、所定の配合比にて、ヘンシェルミキサー、リボンブレンダー、V型ブレンダー等を用いて均一に混合した後、バンバリーミキサー、ニーダー、ロール、一軸又は二軸等の多軸混練押出機等の通常の混練機を用いて溶融混練すればよい。なお、a-3成分及びa-2成分は、所望ならば有機溶剤に溶解して反応に供してもよい。溶融混練は、樹脂が熱劣化しないように、通常100°C~300°Cで行うが、120°C~280°C、特に150°C~250°Cの範囲で行うのが好ましい。本発明で使用するA変性ポリエステルエラストマーのスラブ硬度は、ショアA硬度で、95以下が好ましく、より好ましくは93以下、さらに好ましくは91以下であり、70以上が好ましく、より好ましくは75以上、さらに好ましくは80以上である。前記変性ポリエステルエラストマーのスラブ硬度が、上記範囲内であれば、中間層用組成物の硬度が所望の範囲になりやすく、反発性とのバランスが良好になる。ここで、前記変性ポリエステルエラストマーのスラブ硬度とは、変性ポリエステルエラストマーをシート状に成形して測定した硬度であり、後述する測定方法により測定する。次に、B二元系アイオノマー樹脂について説明する。前記二元系アイオノマー樹脂としては、例えば、オレフィンと炭素数3~8個のα,β-不飽和カルボン酸との二元共重合体中のカルボキシル基の少なくとも一部を金属イオンで中和したものを挙げることができる。前記オレフィンとしては、炭素数が2~8個のオレフィンが好ましく、例えば、エチレン、プロピレン、ブテン、ペンテン、ヘキセン、ヘプテン、オクテン等を挙げることができ、特にエチレンであることが好ましい。前記α,β-不飽和カルボン酸としては、例えば、アクリル酸、メタクリル酸、フマル酸、マレイン酸、クロトン酸等が挙げられ、特にアクリル酸またはメタクリル酸が好ましい。これらのなかでも、前記アイオノマー樹脂としては、エチレン-メタアクリル酸二元共重合体の金属イオン中和物が好ましい。B前記二元系アイオノマー樹脂中の炭素数3~8個のα,β-不飽和カルボン酸成分の含有率は、15質量以上が好ましく、より好ましくは16質量以上、さらに好ましくは17質量以上であり、30質量以下が好ましく、より好ましくは25質量以下である。酸成分の含有率が15質量以上であれば、反発性、硬度が良好となり、30質量以下であれば、反発性、成形性、硬度などのバランスが良好となるからである。前記二元共重合体の中和に用いられる金属イオンとしては、ナトリウム、カリウム、リチウムなどの1価の金属イオン;マグネシウム、カルシウム、亜鉛、バリウム、カドミウムなどの2価の金属イオン;アルミニウムなどの3価の金属イオン;錫、ジルコニウムなどのその他の金属イオンが挙げられる。これらの中でも、特にナトリウム、亜鉛、マグネシウムイオンが反発性、耐久性などから好ましく用いられる。B前記二元系アイオノマー樹脂のカルボキシル基の中和度は、20モル以上が好ましく、より好ましくは30モル以上であり、90モル以下が好ましく、より好ましくは85モル以下である。中和度が20モル以上であれば、中間層の反発性および耐久性が良好になり、90モル以下であれば、中間層用組成物の流動性が良好になる成形性が良い。なお、アイオノマー樹脂のカルボキシル基の中和度は、下記式で求めることができる。アイオノマー樹脂の中和度=100×アイオノマー樹脂中の中和されているカルボキシル基のモル数/アイオノマー樹脂中のカルボキシル基の総モル数前記二元系アイオノマー樹脂の具体例を商品名で例示すると、三井デュポンポリケミカル株から市販されているハイミランHimilan登録商標例えば、ハイミラン1605Na、ハイミラン1706Zn、ハイミラン1707Na、ハイミランAM7311Mgなどが挙げられる。さらにデュポン社から市販されているサーリンSurlyn登録商標例えば、サーリン8945Na、サーリン9945Zn、サーリン8140Na、サーリン8150Na、サーリン9120Zn、サーリン9150Zn、サーリン6120Mg、サーリン7930Li、サーリン7940Li、サーリンAD8546Liなどが挙げられる。またエクソンモービル化学株から市販されているアイオノマー樹脂としては、アイオテックIotek登録商標例えば、アイオテック8000Na、アイオテック8030Na、アイオテック7010Zn、アイオテック7030Znなどが挙げられる。前記二元系アイオノマー樹脂は、例示のものをそれぞれ単独または2種以上の混合物として用いてもよい。前記商品名の後の括弧内に記載したNa、Zn、Li、Mgなどは、これらの中和金属イオンの金属種を示している。前記B二元系アイオノマー樹脂の曲げ弾性率は、300MPa以上が好ましく、より好ましくは310MPa以上、さらに好ましくは330MPa以上であり、600MPa以下が好ましく、より好ましくは550MPa以下、さらに好ましくは500MPa以下である。前記B二元系アイオノマー樹脂の曲げ弾性率が低すぎると、中間層の弾性率が低くなり、高打出角化および低スピン化の効果が小さくなり、曲げ弾性率が高すぎると、中間層の弾性率が高くなりすぎ、ゴルフボールの耐久性や打球感が低下する傾向がある。前記B二元系アイオノマー樹脂のメルトフローレイト190°C×2.16kg荷重は、1.0g/10min以上、好ましくは1.5g/10min以上、より好ましくは2.0g/10min以上であり、30g/10min以下が好ましく、より好ましくは25g/10min以下、さらに好ましくは20g/10min以下である。前記B二元系アイオノマー樹脂のメルトフローレイト190°C×2.16kg荷重が1.0g/10min以上であれば、中間層用組成物の流動性が良好となり、中間層の薄肉化が可能となるため、ドライバーなどのショットに対して低スピン化が図られ飛距離が向上する。また、前記B二元系アイオノマー樹脂のメルトフローレイト190°C×2.16kg荷重が30g/10min以下であれば、得られるゴルフボールの耐久性がより良好となる。前記二元系アイオノマー樹脂のスラブ硬度は、ショアD硬度で65以上が好ましく、より好ましくは66以上、さらに好ましくは67以上であり、80以下が好ましく、より好ましくは75以下、さらに好ましくは70以下である。前記スラブ硬度が、ショアD硬度で65以上であれば、中間層が高硬度となり、高打出角化および低スピン化の効果がより大きくなる。また、前記スラブ硬度が、ショアD硬度で80以下であれば、中間層が硬くなりすぎず、ゴルフボールの耐久性がより良好となる。CA成分およびB成分以外の熱可塑性樹脂本発明の中間層用組成物は、前記A成分およびB成分に加えて、さらにA成分およびB成分以外のC熱可塑性樹脂を含有することができる。前記C成分としては、ポリウレタン、ポリオレフィン、ポリエステル、ポリアミド、ポリスチレン、ポリカーボネート、ポリアセタール、変性ポリフェニレンエーテル、ポリイミド、ポリサルホン、ポリエーテルサルフォン、ポリフェニレンサルファイド、ポリアリレート、ポリアミドイミド、ポリエーテルイミド、ポリエーテルエーテルケトン、ポリエーテルケトン、ポリテトラフルオロエチレン、ポリアミノビスマレイミド、ポリビスアミドトリアゾール、アクリロニトリル-ブタジエン-スチレン共重合体、アクリロニトリル-スチレン共重合体、アクリロニトリル-EPDM-スチレン共重合体などを挙げることができる。前記C成分の具体例としては、例えば、アルケマ株から商品名ペバックス例えば、ペバックス2533で市販されている熱可塑性ポリアミドエラストマー、BASFジャパン株から商品名エラストラン例えば、エラストランXNY85Aで市販されている熱可塑性ポリウレタンエラストマー、東レデュポン株から商品名ハイトレル例えば、ハイトレル3548、ハイトレル4047で市販されている熱可塑性ポリエステルエラストマー、三菱化学株から商品名ラバロン例えば、ラバロンT3221Cで市販されている熱可塑性ポリスチレンエラストマー等が挙げられる。本発明において、中間層用組成物は、樹脂成分として、A変性ポリエステルエラストマーを30質量~70質量、B二元系アイオノマー樹脂を70質量~30質量、及びC成分を0質量~50質量含有する。ただし、A成分、B成分、および、C成分の合計含有率が、100質量になるようにする。前記A成分およびB成分の含有率は、35質量~65質量が好ましく、40質量~60質量がより好ましい。A成分とB成分との含有率を上記範囲内とすることにより中間層が適正な剛性となり、高打出角化および低スピン化が図られてゴルフボールの飛距離が向上し、打球感も向上する。前記中間層用組成物中のC成分の含有率は、0.1質量以上が好ましく、より好ましくは0.15質量以上、さらに好ましくは0.2質量以上であり、50質量以下が好ましく、より好ましくは45質量以下、さらに好ましくは40質量以下である。前記C成分の含有量が、上記範囲内であれば、機械的物性を低下させることなく、中間層用組成物の硬度が所望の硬度となる。前記中間層用組成物は、さらに、白色顔料例えば、酸化チタン、青色顔料などの顔料成分、質量調整剤、分散剤、老化防止剤、紫外線吸収剤、光安定剤、蛍光材料または蛍光増白剤などを、ゴルフボールの性能を損なわない範囲で含有してもよい。前記質量調整剤としては、例えば、金、タングステン、モリブデン、鉛、銅、鉄、鋳鉄、銑鉄、亜鉛、チタン、アルミニウム、ジルコニウムなどの金属、酸化アルミニウム、酸化ビスマス、酸化セリウム、酸化銅、酸化スズ、酸化チタン、酸化イットリウム、酸化亜鉛、シリカなどの金属酸化物、硫酸バリウム、炭酸カルシウム、タルク、モンモリロナイト、マイカなどのその他の化合物を挙げることができる。前記質量調整剤は、単独であるいは2種以上を混合して使用してもよい。前記質量調整剤の配合量は、中間層用組成物の樹脂成分100質量部に対して、1質量部以上が好ましく、より好ましくは2質量部以上、さらに好ましくは3質量部以上であり、50質量部以下が好ましく、より好ましくは47質量部以下、さらに好ましくは44質量部以下である。質量調整剤の配合量が1質量部以上であれば、中間層用組成物の密度をより容易に調整することができ、50質量部以下であれば、樹脂成分に対する分散性が良好となる。中間層用組成物は、例えば、A変性ポリエステルエラストマーとB二元系アイオノマー樹脂とを、ドライブレンドし、押出し、ペレット化することにより得ることができる。ドライブレンドには、例えば、ペレット状の原料を配合できる混合機を用いるのが好ましく、より好ましくはタンブラー型混合機を用いる。ドライブレンド以外に、それぞれの材料を別々の投入装置から投入しても良い。押出は、一軸押出機、二軸押出機、二軸一軸押出機など公知の押出機を使用することができる。押出条件としては、二軸押出機を使用する場合、例えば、スクリュー径45mm、スクリュー回転数50rpm~400rpm、スクリューL/D=35以下、ダイ温度140°C以上、250°C以下の条件を挙げることができる。なお、所望ならば、Aポリエステル系エラストマーの変性に際して、ポリエステル系エラストマーにラジカル発生剤、不飽和カルボン酸などと共に二元系アイオノマー樹脂を配合して、ポリエステル系エラストマーの変性と、生成した変性ポリエステル系エラストマーと二元系アイオノマー樹脂との配合とを同時に行うこともできる。中間層用組成物のメルトフローレイト230°C×2.16kg荷重は、3g/10min以上が好ましく、5g/10min以上がより好ましく、7g/10min以上がさらに好ましく、30g/10min以下が好ましく、27g/10min以下がより好ましく、25g/10min以下がさらに好ましい。前記中間層用組成物のメルトフローレイトが3g/10min以上であれば、成形性が高くなり、中間層の薄肉化がより容易に行うことができる。前記中間層用組成物の曲げ弾性率は、150MPa以上が好ましく、より好ましくは155MPa以上、さらに好ましくは160MPa以上であり、450MPa以下が好ましく、より好ましくは430MPa以下、さらに好ましくは400MPa以下である。前記中間層用組成物の曲げ弾性率が150MPa以上であれば、得られるゴルフボールを外剛内柔構造とすることができ、飛距離が向上する。また、前記中間層用組成物の曲げ弾性率が450MPa以下であれば、得られるゴルフボールが適度に柔らかくなって、打球感が良好となる。前記中間層用組成物の反発弾性率は、55以上が好ましく、より好ましくは56以上、さらに好ましくは57以上である。前記中間層用組成物の反発弾性率を、55以上とすることにより、得られるゴルフボールの飛距離が大きくなる。ここで、中間層用組成物の曲げ弾性率および反発弾性率とは、中間層用組成物をシート状に成形して測定した曲げ弾性率および反発弾性率であり、後述する測定方法により測定する。前記中間層用組成物の-20°C~0°Cでの損失係数tanδの最大値は、好ましくは0.08以下、より好ましくは0.07以下、さらに好ましくは0.06以下であり、好ましくは0.01以上、より好ましくは0.02以上、さらに好ましくは0.03以上である。-20°C~0°Cでの損失係数の最大値が、上記範囲内であれば、所望の反発性が得られる。前記中間層用組成物のスラブ硬度は、ショアD硬度で40以上が好ましく、より好ましくは41以上、さらに好ましくは42以上であり、60以下が好ましく、より好ましくは59以下、さらに好ましくは58以下である。前記中間層用組成物のスラブ硬度がショアD硬度で40以上であれば、得られる中間層の剛性が高まり、反発性飛距離により優れるゴルフボールが得られる。一方、前記中間層用組成物のスラブ硬度がショアD硬度で60以下であれば、得られるゴルフボールの耐久性が一層向上する。ここで、前記中間層用組成物のスラブ硬度とは、前記中間層用組成物をシート状に成形して測定した硬度であり、後述する測定方法により測定する。なお、前記中間層用組成物のメルトフローレイト、曲げ弾性率、反発弾性率およびスラブ硬度は、前記A成分、B成分、および、C成分の種類、添加量などを適宜選択することによって、調整することができる。3センター用組成物センターには、公知のゴム組成物以下、単にセンター用ゴム組成物という場合があるを採用することができ、例えば、基材ゴム、架橋開始剤、共架橋剤および充填剤を含むゴム組成物を用いることができる。前記基材ゴムとしては、天然ゴムおよび/または合成ゴムを使用することができ、例えば、ポリブタジエンゴム、天然ゴム、ポリイソプレンゴム、スチレンポリブタジエンゴム、エチレン-プロピレン-ジエンゴムEPDMなどを使用できる。これらの中でも、特に、反発に有利なシス結合が40質量以上、好ましくは70質量以上、より好ましくは90質量以上のハイシスポリブタジエンを用いることが好ましい。本発明のゴルフボールのセンターは、ポリブタジエンゴムを含有するゴム組成物を架橋してなるものであることが好ましい。前記架橋開始剤は、基材ゴム成分を架橋するために配合されるものである。前記架橋開始剤としては、有機過酸化物が好適である。具体的には、ジクミルパーオキサイド、1,1-ビスt-ブチルパーオキシ-3,5-トリメチルシクロヘキサン、2,5-ジメチル-2,5-ジt―ブチルパーオキシヘキサン、ジ-t-ブチルパーオキサイドなどの有機過酸化物が挙げられ、これらのうちジクミルパーオキサイドが好ましく用いられる。架橋開始剤の配合量は、基材ゴム100質量部に対して、0.3質量部以上が好ましく、より好ましくは0.4質量部以上であって、5質量部以下が好ましく、より好ましくは3質量部以下である。0.3質量部未満では、センターが柔らかくなりすぎて、反発性が低下する傾向があり、5質量部を超えると、適切な硬さにするために、共架橋剤の使用量を増加する必要があり、反発性が不足気味になる。前記共架橋剤としては、基材ゴム分子鎖にグラフト重合することによって、ゴム分子を架橋する作用を有するものであれば特に限定されず、例えば、炭素数が3~8個のα,β-不飽和カルボン酸またはその金属塩を使用することができ、好ましくは、アクリル酸、メタクリル酸またはこれらの金属塩を挙げることができる。前記金属塩を構成する金属としては、例えば、亜鉛、マグネシウム、カルシウム、アルミニウム、ナトリウムなどを挙げることができ、反発性が高くなるということから、亜鉛を使用することが好ましい。前記共架橋剤の使用量は、基材ゴム100質量部に対して、10質量部以上が好ましく、より好ましくは15質量部以上、さらに好ましくは20質量部以上であり、55質量部以下が好ましく、より好ましくは50質量部以下、さらに好ましくは48質量部以下である。共架橋剤の使用量が10質量部未満では、適当な硬さとするために架橋開始剤の量を増加しなければならず、反発性が低下する傾向がある。一方、共架橋剤の使用量が55質量部を超えると、センターが硬くなりすぎて、打球感が低下するおそれがある。センター用ゴム組成物に含有される充填剤としては、主として最終製品として得られるゴルフボールの比重を1.0~1.5の範囲に調整するための比重調整剤として配合されるものであり、必要に応じて配合すれば良い。前記充填剤としては、酸化亜鉛、硫酸バリウム、炭酸カルシウム、酸化マグネシウム、タングステン粉末、モリブデン粉末などの無機充填剤を挙げることができる。前記充填剤の配合量は、基材ゴム100質量部に対して、0.5質量部以上、より好ましくは1質量部以上であって、30質量部以下、より好ましくは20質量部以下であることが望ましい。充填剤の配合量が0.5質量部未満では、重量調整が難しくなり、30質量部を超えるとゴム成分の重量分率が小さくなり反発性が低下する傾向があるからである。前記センター用ゴム組成物には、基材ゴム、架橋開始剤、共架橋剤および充填剤に加えて、さらに、有機硫黄化合物、老化防止剤、しゃく解剤などを適宜配合することができる。前記有機硫黄化合物としては、ジフェニルジスルフィド類を好適に使用することができる。前記ジフェニルジスルフィド類としては、例えば、ジフェニルジスルフィド;ビス4-クロロフェニルジスルフィド、ビス3-クロロフェニルジスルフィド、ビス4-ブロモフェニルジスルフィド、ビス3-ブロモフェニルジスルフィド、ビス4-フルオロフェニルジスルフィド、ビス4-ヨードフェニルジスルフィド,ビス4-シアノフェニルジスルフィドなどのモノ置換体;ビス2,5-ジクロロフェニルジスルフィド、ビス3,5-ジクロロフェニルジスルフィド、ビス2,6-ジクロロフェニルジスルフィド、ビス2,5-ジブロモフェニルジスルフィド、ビス3,5-ジブロモフェニルジスルフィド、ビス2-クロロ-5-ブロモフェニルジスルフィド、ビス2-シアノ-5-ブロモフェニルジスルフィドなどのジ置換体;ビス2,4,6-トリクロロフェニルジスルフィド、ビス2-シアノ-4-クロロ-6-ブロモフェニルジスルフィドなどのトリ置換体;ビス2,3,5,6-テトラクロロフェニルジスルフィドなどのテトラ置換体;ビス2,3,4,5,6-ペンタクロロフェニルジスルフィド、ビス2,3,4,5,6-ペンタブロモフェニルジスルフィドなどのペンタ置換体などが挙げられる。これらのジフェニルジスルフィド類はゴム加硫体の加硫状態に何らかの影響を与えて、反発性を高めることができる。これらの中でも、特に高反発性のゴルフボールが得られるという点から、ジフェニルジスルフィド、ビスペンタブロモフェニルジスルフィドを用いることが好ましい。前記有機硫黄化合物の配合量は、基材ゴム100質量部に対して、0.1質量部以上が好ましく、より好ましくは0.3質量部以上であって、5.0質量部以下が好ましく、より好ましくは3.0質量部以下である。前記老化防止剤の配合量は、基材ゴム100質量部に対して、0.1質量部以上、1質量部以下であることが好ましい。また、しゃく解剤の配合量は、基材ゴム100質量部に対して、0.1質量部以上、5質量部以下であることが好ましい。4包囲層用組成物包囲層には、樹脂成分を含有する包囲層用組成物が好適に用いられる。前記樹脂成分としては、アイオノマー樹脂、スチレンブロック含有熱可塑性エラストマー、熱可塑性ポリウレタンエラストマー、熱可塑性ポリアミドエラストマー、熱可塑性ポリエステルエラストマーおよび熱可塑性ポリオレフィンエラストマーが例示される。これらの中でも、樹脂成分としては、アイオノマー樹脂が好ましい。アイオノマー樹脂は高弾性である。前述されたように、このゴルフボールの中間層およびカバーは薄い。このゴルフボールがドライバーで打撃されると、中間層およびカバーが薄いことに起因して、包囲層が大きく変形する。アイオノマー樹脂を含む包囲層はドライバーショットにおける反発性能に寄与する。アイオノマー樹脂と他の樹脂とが併用されてもよい。併用される場合は、反発性能の観点からアイオノマー樹脂が樹脂成分の主成分とされる。樹脂成分中のアイオノマー樹脂の含有率は、50質量以上が好ましく、70質量以上がより好ましく、85質量以上がさらに好ましい。前記アイオノマー樹脂としては、例えば、オレフィンと炭素数3~8個のα,β-不飽和カルボン酸との二元共重合体中のカルボキシル基の少なくとも一部を金属イオンで中和したもの、オレフィンと炭素数3~8個のα,β-不飽和カルボン酸とα,β-不飽和カルボン酸エステルとの三元共重合体のカルボキシル基の少なくとも一部を金属イオンで中和したもの、あるいは、これらの混合物を挙げることができる。前記オレフィンとしては、炭素数が2~8個のオレフィンが好ましく、例えば、エチレン、プロピレン、ブテン、ペンテン、ヘキセン、ヘプテン、オクテン等を挙げることができ、特にエチレンが好ましい。前記炭素数が3~8個のα,β-不飽和カルボン酸としては、例えば、アクリル酸、メタクリル酸、フマル酸、マレイン酸、クロトン酸等が挙げられ、特にアクリル酸またはメタクリル酸が好ましい。また、α,β-不飽和カルボン酸エステルとしては、例えば、アクリル酸、メタクリル酸、フマル酸、マレイン酸等のメチル、エチル、プロピル、n-ブチル、イソブチルエステル等が用いられ、特にアクリル酸エステルまたはメタクリル酸エステルが好ましい。これらのなかでも、前記アイオノマー樹脂としては、エチレン-メタアクリル酸二元共重合体の金属イオン中和物、エチレン-メタアクリル酸-メタアクリル酸エステル三元共重合体の金属イオン中和物が好ましい。前記アイオノマー樹脂の具体例を商品名で例示すると、三井デュポンポリケミカル株から市販されているハイミランHimilan登録商標例えば、ハイミラン1555Na、ハイミラン1557Zn、ハイミラン1605Na、ハイミラン1706Zn、ハイミラン1707Na、ハイミランAM3711Mgなどが挙げられ、三元共重合体アイオノマー樹脂としては、ハイミラン1856Na、ハイミラン1855Znなどが挙げられる。さらにデュポン社から市販されているアイオノマー樹脂としては、サーリンSurlyn登録商標例えば、サーリン8945Na、サーリン9945Zn、サーリン8140Na、サーリン8150Na、サーリン9120Zn、サーリン9150Zn、サーリン6910Mg、サーリン6120Mg、サーリン7930Li、サーリン7940Li、サーリンAD8546Liなどが挙げられ、三元共重合体アイオノマー樹脂としては、サーリン8120Na、サーリン8320Na、サーリン9320Zn、サーリン6320Mg、HPF1000Mg、HPF2000Mgなどが挙げられる。またエクソンモービル化学株から市販されているアイオノマー樹脂としては、アイオテックIotek登録商標例えば、アイオテック8000Na、アイオテック8030Na、アイオテック7010Zn、アイオテック7030Znなどが挙げられ、三元共重合体アイオノマー樹脂としては、アイオテック7510Zn、アイオテック7520Znなどが挙げられる。なお、前記アイオノマー樹脂の商品名の後の括弧内に記載したNa、Zn、Li、Mgなどは、これらの中和金属イオンの金属種を示している。前記アイオノマー樹脂は、単独で若しくは2種以上を混合して使用しても良い。前述したとおり、本発明のゴルフボールの包囲層は、硬質である。酸含有量の多いアイオノマー樹脂が用いられることにより、包囲層の硬質が達成され得る。酸含有量は、10質量以上30質量以下が好ましい。酸含有量が多いアイオノマー樹脂の具体例としては、前述のハイミラン1605、ハイミラン1706、ハイミラン1707、ハイミランAM7311、ハイミランAM7317、ハイミランAM7318、ハイミランAM7329、サーリン6120、サーリン6910、サーリン7930、サーリン7940、サーリン8945、サーリン9120、サーリン9150、サーリン9910、サーリン9945、サーリンAD8546、IOTEK8000およびIOTEK8030などが挙げられる。5補強層用組成物補強層は、樹脂成分を含有する補強層用組成物から形成される。前記樹脂成分としては、二液硬化型熱硬化性樹脂が好適に用いられる。二液硬化型熱硬化性樹脂の具体例としては、エポキシ樹脂、ウレタン樹脂、アクリル樹脂、ポリエステル系樹脂及びセルロース系樹脂が挙げられる。補強層の強度及び耐久性の観点から、二液硬化型エポキシ樹脂及び二液硬化型ウレタン樹脂が好ましい。補強層用組成物は、着色材例えば、二酸化チタン、リン酸系安定剤、酸化防止剤、光安定剤、蛍光増白剤、紫外線吸収剤、ブロッキング防止剤等の添加剤を含んでもよい。添加剤は、二液硬化型熱硬化性樹脂の主剤に添加されてもよく、硬化剤に添加されてもよい。6カバー用組成物本発明のゴルフボールのカバーは、樹脂成分を含有するカバー用組成物から形成される。前記樹脂成分としては、例えば、アイオノマー樹脂、アルケマ株から商品名ペバックス登録商標例えば、ペバックス2533で市販されている熱可塑性ポリアミドエラストマー、東レデュポン株から商品名ハイトレル登録商標例えば、ハイトレル3548、ハイトレル4047で市販されている熱可塑性ポリエステルエラストマー、BASFジャパンから商品名エラストラン登録商標で市販されている熱可塑性ポリウレタンエラストマー;三菱化学株から商品名ラバロン登録商標で市販されている熱可塑性ポリスチレンエラストマーなどが挙げられる。これらの樹脂成分は単独で使用しても良いし、2種以上を併用しても良い。本発明のゴルフボールのカバーを構成するカバー用組成物は、樹脂成分として、熱可塑性ポリウレタンを含有することが好ましい。カバー用組成物の樹脂成分中の熱可塑性ポリウレタンの含有率は、50質量以上が好ましく、60質量以上がより好ましく、70質量以上がさらに好ましい。前記カバー用組成物は、上述した樹脂成分のほか、白色顔料例えば、酸化チタン、青色顔料、赤色顔料などの顔料成分、酸化亜鉛、炭酸カルシウムや硫酸バリウムなどの比重調整剤、分散剤、老化防止剤、紫外線吸収剤、光安定剤、蛍光材料または蛍光増白剤などを、カバーの性能を損なわない範囲で含有してもよい。前記白色顔料例えば、酸化チタンの含有量は、カバーを構成する樹脂成分100質量部に対して、0.5質量部以上、より好ましくは1質量部以上であって、10質量部以下、より好ましくは8質量部以下であることが望ましい。白色顔料の含有量を0.5質量部以上とすることによって、カバーに隠蔽性を付与することができる。また、白色顔料の含有量が10質量部超になると、得られるカバーの耐久性が低下する場合があるからである。7ゴルフボールの製造方法本発明で使用するセンターは、前述のセンター用ゴム組成物を混合、混練し、金型内で成形することにより得ることができる。この際の条件は、特に限定されないが、通常は130°C~200°C、圧力2.9MPa~11.8MPaで10分間~60分間で行われる。例えば、前記ゴム組成物を130°C~200°Cで10分間~60分間加熱するか、あるいは、130°C~150°Cで20分間~40分間加熱した後、160°C~180°Cで5分間~15分間の2段階で加熱することが好ましい。包囲層および中間層の成形には、射出成形法、圧縮成型法等の公知の手法が採用され得る。生産性の観点から射出成形法が好ましい。包囲層および中間層を射出成形する場合、成形用上下金型としては、半球状キャビティを有し、ピンプル付きで、ピンプルの一部が進退可能なホールドピンを兼ねているものを使用することが好ましい。射出成形による包囲層および中間層の成形は、ホールドピンを突き出し、センターを投入してホールドさせた後、加熱溶融された樹脂組成物を注入して、冷却することにより成形することができる。例えば、980kPa~1,500kPaの圧力で型締めした金型内に、150°C~230°Cに加熱溶融した樹脂組成物を0.1秒~1秒で注入し、15秒~60秒間冷却して型開きすることにより行う。なお、成形温度とは、型締めから型開きの間に、下型の凹部の表面が到達する最高温度を意味する。また中間層用組成物の流動開始温度は、島津製作所のフローテスターCFT-500を用いて、ペレット状の中間層用組成物を、プランジャー面積:1cm2、DIELENGTH:1mm、DIEDIA:1mm、荷重:588.399N、開始温度:30°C、昇温速度:3°C/分の条件で測定することができる。補強層は、主剤及び硬化剤が溶剤に溶解又は分散した液が、中間層の表面に塗布されることで得られる。作業性の観点から、スプレーガンによる塗布が好ましい。塗布後に溶剤が揮発し、主剤と硬化剤とが反応して、補強層が形成される。本発明のゴルフボールのカバーを成形する方法としては、例えば、カバー用組成物から中空殻状のシェルを成形し、コアを複数のシェルで被覆して圧縮成形する方法好ましくは、カバー用組成物から中空殻状のハーフシェルを成形し、コアを2枚のハーフシェルで被覆して圧縮成形する方法、あるいは、カバー用組成物をコア上に直接射出成形する方法を挙げることができる。圧縮成形法によりカバーを成形する場合、ハーフシェルの成形は、圧縮成形法または射出成形法のいずれの方法によっても行うことができるが、圧縮成形法が好適である。カバー用組成物を圧縮成形してハーフシェルに成形する条件としては、例えば、1MPa以上、20MPa以下の圧力で、カバー用組成物の流動開始温度に対して、-20°C以上、70°C以下の成形温度を挙げることができる。前記成形条件とすることによって、均一な厚みをもつハーフシェルを成形できる。ハーフシェルを用いてカバーを成形する方法としては、例えば、コアを2枚のハーフシェルで被覆して圧縮成形する方法を挙げることができる。ハーフシェルを圧縮成形してカバーに成形する条件としては、例えば、0.5MPa以上、25MPa以下の成形圧力で、カバー用組成物の流動開始温度に対して、-20°C以上、70°C以下の成形温度を挙げることができる。前記成形条件とすることによって、均一な厚みを有するゴルフボールカバーを成形できる。カバー用組成物を射出成形してカバーを成形する場合、押出して得られたペレット状のカバー用組成物を用いて射出成形しても良いし、あるいは、基材樹脂成分や顔料などのカバー用材料をドライブレンドして直接射出成形してもよい。カバー成形用上下金型としては、半球状キャビティを有し、ピンプル付きで、ピンプルの一部が進退可能なホールドピンを兼ねているものを使用することが好ましい。射出成形によるカバーの成形は、ホールドピンを突き出し、コアを投入してホールドさせた後、カバー用組成物を注入して、冷却することによりカバーを成形することができ、例えば、9MPa~15MPaの圧力で型締めした金型内に、200°C~250°Cに加熱したカバー用組成物を0.5秒~5秒で注入し、10秒~60秒間冷却して型開きすることにより行う。カバーを成形する際には、通常、表面にディンプルと呼ばれるくぼみが形成される。カバーが成形されたゴルフボール本体は、金型から取り出し、必要に応じて、バリ取り、洗浄、サンドブラストなどの表面処理を行うことが好ましい。また、所望により、塗膜やマークを形成することもできる。前記塗膜の膜厚は、特に限定されないが5μm以上が好ましく、7μm以上がより好ましく、50μm以下が好ましく、40μm以下がより好ましく、30μm以下がさらに好ましい。膜厚が5μm未満になると継続的な使用により塗膜が摩耗消失しやすくなり、膜厚が50μmを超えるとディンプルの効果が低下してゴルフボールの飛行性能が低下するからである。以下、本発明を実施例によって詳細に説明するが、本発明は、下記実施例によって限定されるものではなく、本発明の趣旨を逸脱しない範囲の変更、実施の態様は、いずれも本発明の範囲内に含まれる。[評価方法]1センター硬度JIS-C硬度スプリング式硬度計JIS-C型を備えた高分子計器社製自動ゴム硬度計P1型を用いて、センターの表面部において測定したJIS-C硬度をセンター表面硬度H1sとし、センターを半球状に切断し、切断面の中心において測定したJIS-C硬度をセンター中心硬度H1cとした。2スラブ硬度ショアD硬度包囲層用組成物、中間層用組成物、または、カバー用組成物を用いて、射出成形により、厚み約2mmのシートを作製し、23°Cで2週間保存した。このシートを、測定基板などの影響が出ないように、3枚以上重ねた状態で、ASTM-D2240に規定するスプリング式硬度計ショアD型を備えた高分子計器社製自動ゴム硬度計LA1型を用いて測定した。3圧縮変形量mmセンター、コアまたはゴルフボールに初期荷重98Nを負荷した状態から終荷重1275Nを負荷したときまでの圧縮方向の変形量圧縮方向にセンター、コアまたはゴルフボールが縮む量を測定した。4メルトフローレイトMFRg/10minMFRは、フローテスター島津製作所社製、島津フローテスターCFT-100Cを用いて、JISK7210に準じて測定した。なお、測定は、測定温度190°Cまたは230°Cで、荷重2.16kgの条件で行った。5曲げ弾性率三点曲げ弾性率MPaアイオノマー樹脂、中間層用組成物を用いて、熱プレス成形にて厚み約2mmのシートを作製し、23°Cで2週間保存した。曲げ弾性率を、JISK7171に準じて測定した。測定は、温度23°C、湿度50RHで行った。6反発弾性率中間層用組成物を用いて、熱プレス成形にて厚み約2mmのシートを作製し、当該シートから直径28mmの円形状に打抜いたものを6枚重ねることにより、厚さ約12mm、直径28mmの円柱状試験片を作製した。この試験片についてリュプケ式反発弾性試験試験温湿度23°C、50RHを行った。なお、試験片の作製および試験方法は、JISK6255に準じて行った。7耐久性ツルーテンパー社製のスイングロボットM/Cに、メタルヘッド製W1ドライバーを取り付け、ヘッドスピードを45m/秒に設定した。各ゴルフボールを、恒温器にて23°Cで12時間保管した。各ゴルフボールを恒温器から取り出した後、すみやかに打撃して、ゴルフボールが壊れるまでの繰返し打撃回数を測定した。測定は、各ゴルフボールについて12個ずつ行った。各ゴルフボールの耐久性は、ゴルフボールNo.12の打撃回数を100として、各ゴルフボールについての打撃回数を指数化した値で示した。指数化された値が大きいほど、ゴルフボールが耐久性に優れていることを示す。8損失係数tanδの測定中間層用組成物を用いて、厚みが0.5mmのシートを作製し、長さ30mm、幅4mm、厚み0.5mmの板状の試験片を切り出した。試験片の変位部分の長さが20mmとなるように試験片の両端部をチャックでつかみ、粘弾性スペクトロメーターユービーエム社の商品名Rheogel-E4000型を用いて測定した。測定結果から-20°C~0°Cの範囲における損失係数の最大値を求めた。測定条件は、下記の通りである。初期荷重:自動静荷重200振幅:0.025周波数:10Hz開始温度:-100°C終了温度:100°C昇温速度:4°C/min変形モード:引張9アプローチショットのスピン量ゴルフラボラトリー社製スイングロボットに、アプローチウェッジSRIスポーツ社製、SRIXONI-302、シャフトSを取り付け、ヘッドスピード21m/秒でゴルフボールを打撃し、打撃されたゴルフボールを連続写真撮影することによってスピン量rpmを測定した。測定は、各ゴルフボールについて10回ずつ行い、その平均値をスピン量とした。10ドライバーショットのスピン量ゴルフラボラトリー社製スイングロボットに、ドライバーSRIスポーツ社製、XXIOシャフトSロフト11°を取り付け、ヘッドスピード50m/秒でゴルフボールを打撃し、打撃されたゴルフボールを連続写真撮影することによってスピン量rpmを測定した。測定は、各ゴルフボールについて10回ずつ行い、その平均値をスピン量とした。11打球感10名のゴルファーにドライバーにてゴルフボールを打撃させ、打球感を聞き取った。衝撃が小さく、打球感が良好と答えたゴルファーの数に基づき、下記の格付けを行った。A:8人以上B:6~7人C:4~5人D:3人以下[変性ポリエステルエラストマーの合成]1変性ポリエステルエラストマー1ポリテトラメチレングリコール65質量、ポリブチレンテレフタレート35質量のポリエステル-エーテルエラストマー100質量部に対し、無水マレイン酸粉砕品0.5質量部および過酸化ベンゾイル50含水品、商品名ナイパーBWK0.13質量部をミキサーにてブレンドし、二軸混練機日本製鋼社製TEX54αにて、200°C、250回転、250kg/hrの条件にて押出、無水マレイン酸をグラフトさせて、変性ポリエステルエラストマー1を得た。得られた変性ポリエラストマー1中の無水マレイン酸含有率は、0.4質量、ショアA硬度は84、メルトフローレイト230°C、21Nは、24g/10minであった。2変性ポリエステルエラストマー2ポリエステル-エーテルエラストマーとして、ポリテトラメチレングリコール77質量、ポリブチレンテレフタレート23質量のポリエステル-エーテルエラストマーを用いた以外は、変性ポリエステルエラストマー1と同様にして、変性ポリエステルエラストマー2を得た。得られた変性ポリエラストマー2中の無水マレイン酸含有率は、0.5質量、ショアA硬度は80、メルトフローレイト230°C、21Nは、30g/10minであった。[ゴルフボールの作製]1センターの作製表1に示す配合のセンター用ゴム組成物を混練し、半球状キャビティを有する上下金型内で170°C、20分間加熱プレスすることにより球状のセンターを得た。なお、得られるゴルフボールの質量が、45.3gになるように、硫酸バリウムの量を適宜調整した。BR-730:JSR社製、BR730ハイシスポリブタジエンアクリル酸亜鉛:日本蒸溜工業社製、ZNDA-90S酸化亜鉛:東邦亜鉛社製、銀嶺登録商標R硫酸バリウム:堺化学社製、硫酸バリウムBDジクミルパーオキサイド:日油社製、パークミル登録商標Dジフェニルジスルフィド:住友精化社製2包囲層用組成物、中間層用組成物、および、カバー用組成物の調製表2~4に示した配合材料を用いて、二軸混練型押出機によりミキシングして、ペレット状の包囲層用組成物、中間層用組成物、カバー用組成物をそれぞれ調製した。押出条件は、スクリュー径45mm、スクリュー回転数200rpm、スクリューL/D=35であり、配合物は、押出機のダイの位置で160~230°Cに加熱された。サーリン8150:デュポン社製のナトリウムイオン中和エチレン-メタクリル酸二元共重合体アイオノマー樹脂酸成分含有率16質量以上、曲げ弾性率364MPa、メルトフローレイト190°C×2.16kg:4.5、ショアD硬度68サーリン9120:デュポン社製の亜鉛イオン中和エチレン-メタクリル酸共重合体アイオノマー樹脂酸成分含有率16以上、曲げ弾性率410MPa、メルトフローレイト190°C×2.16kg:1.3、ショアD硬度69サーリン9150:デュポン社製の亜鉛イオン中和エチレン-メタクリル酸共重合体アイオノマー樹脂酸成分含有率16以上、曲げ弾性率252MPa、メルトフローレイト190°C×2.16kg:4.5、ショアD硬度64サーリン8150:デュポン社製のナトリウムイオン中和エチレン-メタクリル酸二元共重合体アイオノマー樹脂酸成分含有率16質量以上、曲げ弾性率364MPa、メルトフローレイト190°C×2.16kg:4.5、ショアD硬度68サーリン8945:デュポン社製のナトリウムイオン中和エチレン-メタクリル酸共重合体アイオノマー樹脂酸成分含有率16質量未満、曲げ弾性率254MPa、メルトフローレイト190°C×2.16kg:5、ショアD硬度61サーリン9150:デュポン社製の亜鉛イオン中和エチレン-メタクリル酸共重合体アイオノマー樹脂酸成分含有率16以上、曲げ弾性率252MPa、メルトフローレイト190°C×2.16kg:4.5、ショアD硬度64ハイミランAM7329:三井デュポンポリケミカル社製、亜鉛イオン中和エチレン-メタクリル酸共重合体アイオノマー樹脂酸成分含有率16質量未満、曲げ弾性率240MPa、メルトフローレイト190°C×2.16kg:5、ショアD硬度59TPEE:熱可塑性ポリエステルエラストマーポリテトラメチレングリコール65質量、ポリブチレンテレフタレート35質量のポリエステル-エーテルエラストマーエラストランXNY85A:BASFジャパン社製H12MDI-ポリエーテル系熱可塑性ポリウレタンエラストマー3コアの作製前記で得た包囲層用組成物を、前述のようにして得たセンター上に射出成形することにより、前記センターを被覆する包囲層を成形した。同様の方法により、前記包囲層を被覆する中間層を形成して、球状コアを作製した。包囲層、中間層およびカバーを成形するための成形用上下金型は、半球状キャビティを有し、ピンプル付きで、ピンプルの一部が進退可能なホールドピンを兼ねている。包囲層および中間層成形時には、ホールドピンを突き出し、センターを投入後、ホールドさせ、80トンの圧力で型締めした金型に260°Cに加熱した包囲層用組成物、中間層用組成物を0.3秒で注入し、30秒間冷却して型開きしてコアを取り出した。得られたコアに二液硬化型熱硬化性樹脂を塗布して、補強層を形成した。二液硬化型熱可塑性樹脂としては、二液硬化型エポキシ樹脂を基材ポリマーとする塗料組成物神東塗料社の商品名ポリン750LEを用いた。この塗料組成物の主剤液は、30質量部のビスフェノールA型固形エポキシ樹脂と、70質量部の溶剤とからなる。この塗料組成物の硬化剤液は、40質量部の変性ポリアミドアミンと、5質量部の酸化チタンと、55質量部の溶剤とからなる。主剤液と硬化剤液との質量比は、1/1である。この塗料組成物を中間層の表面にスプレーガンで塗布し、23°Cの雰囲気下で6時間保持して、補強層を得た。この補強層の厚みは10μmであった。4ハーフシェルの成形ハーフシェルの圧縮成形は、得られたペレット状のカバー用組成物をハーフシェル成形用金型の下型の凹部ごとに1つずつ投入し、加圧してハーフシェルを成形した。圧縮成形は、成形温度170°C、成形時間5分、成形圧力2.94MPaの条件で行った。5カバーの成形3で得られたコアを4で得られた2枚のハーフシェルで同心円状に被覆して、圧縮成形によりカバーを成形した。圧縮成形は、成形温度145°C、成形時間2分、成形圧力9.8MPaの条件で行った。得られたゴルフボール本体の表面をサンドブラスト処理して、マーキングを施した後、クリアーペイントを塗布し、40°Cのオーブンで塗料を乾燥させ、直径42.7mm、質量45.3gのゴルフボールを得た。得られたゴルフボールついて評価した結果を表3に示した。ゴルフボールNo.1~No.10は、センターと、前記センターの外側に位置する包囲層と、前記包囲層の外側に位置する中間層と、前記中間層の外側に位置するカバーとを有するゴルフボールであって、前記中間層の厚みTmが1.2mmより小さく、前記包囲層のショアD硬度Hsが60以上であり、前記中間層のショアD硬度Hmが40以上60以下であり、前記カバーのショアD硬度Hcが40より小さく、前記硬度Hs、Hm、および、Hcが下記数式を満足し、Hs>Hm>Hc前記中間層は、樹脂成分として、AショアA硬度が95以下の変性ポリエステルエラストマーを30質量~70質量;BショアD硬度が65以上、曲げ弾性率が300MPa以上、メルトフローレイト190°C、2.16kgが1.0g/10min以上の二元系アイオノマー樹脂を70質量~30質量;及び、CA成分及びB成分以外の熱可塑性樹脂を0質量~50質量含有しただし、A成分、B成分、および、C成分の合計含有率が100質量になるようにする、曲げ弾性率が150MPa~450MPa、-20°C~0°Cでの損失係数tanδの最大値が0.08以下、反発弾性率が55以上である中間層用組成物から形成されているゴルフボールである。いずれも、打球感および耐久性に優れ、アプローチショットのスピン量が高く、ドライバーショットの飛距離が大きいことが分かる。また、いずれの中間層の成形性も問題なかった。ゴルフボールNo.11は、中間層が、変性ポリエステルエラストマーの含有率が低く、反発弾性率が54の中間層用組成物から形成されている場合である。ドライバーショットの飛距離は大きいが、アプローチスピン量が少なく、打球感がやや低下した。ゴルフボールNo.12は、中間層が、変性ポリエステルエラストマーの含有率が高く、-20°C~0°Cでの損失係数tanδの最大値が0.09である中間層用組成物から形成されている場合である。中間層のショアD硬度Hmが、38に低下したため、ドライバーショットのスピン量が増加し、ドライバーショットの飛距離が短くなった。ゴルフボールNo.13は、中間層が、変性ポリエステルエラストマーを含有しない中間層用組成物から形成されている場合である。アプローチスピン量が少なく、耐久性が低下した。ゴルフボールNo.14は、包囲層のショアD硬度Hsが53であり、中間層のショアD硬度Hmが68の場合である。打球感および耐久性が低下した。"